ОГНЕТУШАЩИЙ ПОРОШКОВЫЙ СОСТАВ И СПОСОБ ЕГО ПОЛУЧЕНИЯ
FIRE EXTINGUISHING DRY COMPOUND AND METHOD FOR MAKING THEREOF

Изобретение относится к составам и способам получения огнетушащих порошков. которые могут быть использованы для тушения пожаров, класса А, В, С и электроустановок под напряжением до 1000 В.
Известен состав порошка для тушения пожаров, включающий 2-10 мас.%, гидрофобизирующих добавок и остальное сильвинит (авт.св. СССР №558677). Недостатком состава является использование дорогостоящего модифицированного аэросила AM-1-300 в значительных количествах (до 10%), нетехнологичность совместного размола влажного сильвинита и аэросила, а также высокая коррозионная характеристика.
Известен порошок для тушения пожаров (патент RU 2259220 С), включающий отходы пищевой поваренной соли с размером частиц 0,2 мм в количестве 90 95% и гидрофобизированный пористый силикат в количестве 5-10%. В качестве гидрофобизатора используется 3-8% раствор метилтрихлорсилана в толуоле.
Недостатком состава является высокая токсичность гидрофобизатора, высокая коррозионная способность поваренной соли и низкая огнетушащая способность.
Наиболее близким к заявленному изобретению является порошковый состав и способ его получения (патент RU 2143297 С1) содержащий, мас.%:
- высокодисперсную добавку 0,8-3,5;
- целевую добавку для текучести 8-35,0;
- гидрофобизирующую кремнийорганическую жидкость 0,008-0,28;
- основной компонент-остальное.
В качестве основного компонента предлагается по крайней мере одно соединение из ряда: хлорид калия, хлорид натрия, аммофос, сильвинит, сульфат, фосфат щелочного или щелочноземельного металла, бикарбонат натрия, моноаммонийфосфат, диаммонийфосфат, сульфат аммония.
В указанном патенте RU 2143297 C1 перечислены многочисленные компоненты для составления рецептуры огнетушащих порошков, но ни в формуле, ни в описании, ни в примерах не указаны конкретные параметры использования всех перечисленных компонентов, что снижает практическую возможность использования данною изобретения. Так бикарбонат натрия несовместим в составе огнетушащих порошков с фосфатами аммония.
Задачей изобретения является создание легко применимого в промышленности способа получения огнетушащего порошкового состава, обладающего высокими потребительскими характеристиками: пониженными влагопоглошением и содержанием остатка порошка в огнетушителе, низкой коррозионной активностью и при этом низкой себестоимостью продукта.
Поставленная задача решается в предлагаемом изобретении путем использования природного минерала Галит, в частности концентрата минерального - Галит ТУ 2111-004-00352851-05 в смеси с бикарбонатом натрия в соотношении 3:1 в качестве основного компонента огнетушащего порошкового состава.
Природный минерал Галит обладает рядом преимуществ перед синтетическим хлористым натрием: меньшая коррозионная активность, влажность, стоимость.
В качестве высокодисперсной добавки используется гидрофобизирующая смесь белой сажи марки БС 100-120 с микротальком в соотношении 1:(0,1-2).
В качестве целевой добавки для текучести используется смесь известняковой муки и талькомагнезита в соотношении 1:3. При соотношении высокодисперсной гидрофобизированной добавки к целевой добавке для текучести (0,5-3):(30-65), основной компонент - остальное.
Изобретение осуществляют следующим способом.
Концентрат минеральный - Галит с размером частиц от 1,2 мм до 20 мм - измельчают отдельно от других компонентов в шаровой мельнице до размера частиц под сеткой №105 - не менее 40%, сушат в сушильном барабане при температуре 75-80°C в течение 30-40 минут до влажности не более 0,25%.
Подготовленный концентрат минеральный - Галит - направляют в аппарат для смешения, например в шнековый смеситель, где проводят последующее смешение его с остальными компонентами: бикарбонатом натрия, высокодисперсной гидрофобизированной добавкой (смесью белой сажи и микроталька), целевой добавкой для текучести (известняковой мукой и талькомагнезитом). После смешивания и проведения соответствующих анализов проводят выгрузку и фасовку готового продукта. Полученный огнетушащий порошковый состав содержит компоненты при следующем соотношении, мас.%:
- высокодисперсная гидрофобизированная добавка 0,5-3;
- целевая добавка для текучести 30-65;
- основной компонент до 100.
Конкретные примеры использования порошка приведены в таблице.
Данное изобретение позволяет: снизить коррозионную активность, остаток порошка в огнетушителе, влажность порошка и себестоимость продукта. Изобретение легко применимо в промышленных условиях.
Литература
1. Авт. св. СССР №558677.
2. Патент RU №2259220.
3. Патент RU №2143297.
4. ТУ 2111-004-00352851-05. «Концентрат минеральный Галит».